СПОСОБ ИЗГОТОВЛЕНИЯ КОМПОЗИТНОГО СФОРМОВАННОГО ВОЛОКНА ТИПА ОСТРОВА-В-МОРЕ

1. Способ изготовления композитного сформованного волокна типа острова-в-море, имеющего диаметр островного компонента 1 мкм или менее, содержащий вытягивание с общей степенью вытяжки от 5 до 100 невытянутого композитного сформованного волокна типа острова-в-море, сформованного со скоростью прядения от 100 до 1000 м/мин при температурах выше, чем точка стеклования обоих полимеров, образующих морской компонент и островные компоненты композитного сформованного волокна типа острова-в-море.
2. Способ изготовления композитного сформованного волокна типа острова-в-море по п.1, где после вытягивания композитное сформованное волокно типа острова-в-море подвергают тепловой обработке для фиксации длины при температурах выше, чем точка стеклования обоих полимеров, образующих морской компонент и островные компоненты композитного сформованного волокна типа острова-в-море, с получением длины волокна, равной от 0,90 до 1,10 длины вытянутого волокна.
3. Способ изготовления композитного сформованного волокна типа острова-в-море по п.1, где после вытягивания композитное сформованное волокно типа острова-в-море дополнительно вытягивают (вытягивание шейки).
4. Способ изготовления композитного сформованного волокна типа острова-в-море по п.3, где после вытягивания шейки волокно подвергают тепловой обработке для фиксации длины с получением длины волокна, равной от 0,90 до 1,10 длины волокна после вытягивания шейки, при температурах выше, чем точка стеклования обоих полимеров, образующих морской компонент и островные компоненты композитного сформованного волокна типа острова-в-море.
5. Способ изготовления композитного сформованного волокна типа острова-в-море по п.1, где после вытягивания композитное сформованное волокно типа острова-в-море не подвергают ни тепловой обработке для фиксации длины с получением длины волокна, равной от 0,90 до 1,10 длины вытянутого волокна, при температурах выше, чем точки стеклования обоих полимеров, образующих морской компонент и островные компоненты композитного сформованного волокна типа острова-в-море, ни дополнительному вытягиванию (вытягивание шейки).
6. Способ изготовления композитного сформованного волокна типа острова-в-море по п.1, где вытягивание проводят при температурах выше, чем точки стеклования обоих полимеров, образующих морской компонент и островные компоненты композитного сформованного волокна типа острова-в-море, на 10°С или более.
7. Способ изготовления композитного сформованного волокна типа острова-в-море по п.1, где полимер, образующий морской компонент, и полимер, образующий островные компоненты, содержат полиэфирный полимер.
8. Способ изготовления композитного сформованного волокна типа острова-в-море по п.7, где полимер, образующий морской компонент, является полиэтилентерефталат-сополимеризованным полиэфиром, в котором сополимеризованы соль щелочного металла 5-сульфоизофталевой кислоты и/или полиэтиленгликоль, и полимер, образующий островные компоненты, является полиэтилентерефталат-сополимеризованным полиэфиром, в котором сополимеризованы полиэтилентерефталат или изофталевая кислота и/или соль щелочного металла 5-сульфоизофталевой кислоты.
9. Способ изготовления композитного сформованного волокна типа острова-в-море по любому из пп.1-8, где количество островных компонентов составляет от 10 до 2000.
10. Сверхтонкие волокна с диаметром волокна 1 мкм или менее, полученные путем растворения и удаления морского компонента из композитного сформованного волокна типа острова-в-море, полученные способом по любому из пп.1-9.